配置した際に、動作温度において、105V/cmの電界強度で10−5A/cm2以上の電流密度を与える。絶縁性のポリマーに分散した分子分散型ポリマーや低分子有機半導体に代表される有機アモルファス材料や、ペンタセンやオリゴチオフェンなどに代表される有機半導体材料の多結晶薄膜などがある。利用され、後者の多結晶薄膜は、高い移動度を活用して、主に有機FET素子に用いられる。【0004】しかしながら、有機半導体材料を電子デバイスに応用する場合、無機半導体とは異なり、熱生成電荷濃度が小さく、また、ドーピングによる伝導性の制御が困難である。このため、有機半導体の伝導は、主に、電極材料と有機半導体との電気的接触によって支配される傾向がある。従って、有機半導体が本来有する特性を最大限引き出すためには、電極/有機半導体界面の特性が、極めて重要となる。【0005】このような観点から、デバイスに用いる有機半導体の電気的特性は、電極からの電荷注入の容易性と、移動度の高さがその有用性を決めるという傾向がある。一般に、電極材料と有機半導体を接触させた場合、その界面にはショットキー型のエネルギー障壁が形成され、その障壁は電極から有機半導体への電荷注入を阻害するため、その改善が検討されてきた。一例を上げれば、電極材料の仕事関数と有機半導体材料のHOMO,LUMO準位の適合性を考慮した材料の選択をはじめとして、電荷注入を促進するためのバッファー層(電荷注入促進層)の導入や(特許文献1)、電極材料を有機チオール、有機カルボン酸、有機ホスホン酸などで化学修飾すること(特許文献2)により電極材料の仕事関数を変化させる方法が開発され、実用されて来ている。ポリ(3,4−エチレンジオキシチオフェン)とポリスチレンスルホン酸との混合物(PEDOT−PSS)やポリアニリンにイオン性ドーパンとを添加した有機電荷注入層(特許文献3)や電荷注入層として、LiF、Ca等のアルカリ金属やその化合物を用いた有機ELや有機トランジスタ(特許文献4)が公知である。【0008】これに対し、限られた例ではあるが有機半導体材料を工夫することによって、電荷注入を促進する方法も知られている。Mat.,19,2457−2466,2009;非特許文献1)によれば、−CH2CH2OCH2CH2OCH2CH2N(CH2CH2OH)2基を直接、ポリフルオレンに置換した物質においては、Al電極から電子注入を促進できることが記載されている。【0010】この文献に示される例では、電荷注入は促進されるものの、ポリフルオレンがアモルファス凝集状態であるため、移動度が小さく、伝導度は最終的には移動度で律速されることになる。【0011】アモルファス材料に比べて高い移動度を有する分子配向を有する材料系において、電荷注入を促進することができれば、デバイスへ応用に関する際により効果的である。【0012】しかしながら、一般の多結晶材料では形成される粒界が電荷輸送を阻害するため、仮に、電荷注入を促進できたとしても、多結晶材料の特性を十分に引き出すことはできない。本発明の目的は、半導体材料として優れた特性を有し、且つ、高い電荷注入促進機能を併せて有する、新規な分子配向系材料を提供することにある。一般に、分子配向を有する有機半導体材料を電子デバイスに好適に用いるためには、電極配置に対して、分子を伝導に好適な方向に配向させる必要があるばかりでなく、形成される粒界が伝導を妨げることがないよう粒界の形成を制御することが必要となる。【0018】より具体的には、電子デバイスに採用される電極配置には、プレーナー型とサンドイッチ型があるが、分子配向を有する物質の特性を最大限に引き出すためには、電極配置に応じて、それぞれ、該物質の分子を垂直、あるいは、水平に配向させることが必要となる。【0019】しかしながら、一般の有機物質においては、分子配向を任意に、垂直、また、水平に任意に配向させることは困難であるが、他方、ペンタセンやオリゴチチオフェンなどのように分子形状が棒状であれば、分子を垂直に配向させることは可能である。この場合、デバイス応用の点からは、プレーナー型の電極配置を利用すれば素子の作製は可能であるが、分子を水平に配向させることは難しいため、サンドイッチ型の電極配置を用いて素子に利用することは困難である。【0020】また、分子形状に異方性を持たない分子の場合には、いずれの配向も制御は困難で、粒界の形成方向もランダムとなるため、デバイスへの応用は難しい。【0021】したがって、電荷輸送能を有する有機分子に電荷注入の促進の機能を付与できたとしても、その効果を最大限に活用する事ができるのは、分子配向が電極配置に都合よく配向した場合に限られる。【0022】したがって、電荷注入の促進効果を有効に活用するためには、分子を水平、または,垂直に配向制御を実現することが不可欠である。本発明者は、鋭意研究の結果、このような分子配向の制御を可能にする方法として、液晶分子の活用が極めて効果的なことを見出した。(2006)))に記載したように、液晶分子は液晶状態において分子配向を制御が可能で、かつ、液晶相を介して結晶化させることにより、結晶相においても分子配向を任意に制御することが可能である。【0025】したがって、本発明において、分子配向性を示す有機材料を有機半導体として用いて、何らかの分子修飾により、電荷注入促進の機能を付与できれば、分子配向の制御が可能であるため、電子デバイスに用いる際に、分子配向によりもたらされる優れた電荷輸送特性を最大限に活用することが可能となる。本発明者は、更に進んで、電荷注入の促進機能を付与するためには如何なる化学修飾が好適かを検討した結果、芳香環等のπ電子共役系を有する有機分子に、OH基を有す側鎖を持たせることにより、極めて顕著な電荷注入促進の効果を示すことを見出した。分子が、伝導に都合の良い方向に配向することが可能であることを特徴とするものである。本発明によれば、芳香族環を構造の少なくとも一部に含む、π−電子共役系からなる電荷輸送性分子ユニットAと;該分子ユニットAに結合した、OH基を有する側鎖Sを少なくとも1個有する有機半導体材料であって、且つ、該材料を構成する分子を、電極に対して伝導に都合の良い方向に分子を配向させることが可能である。本発明においては、π−電子共役系からなる電荷輸送性分子ユニットAが「電極に対して平行」等の「伝導に都合の良い方向」に配向させることが可能となる。具体的に言えば、プレーナー型電極配置の場合には、基板に対して垂直に配向させることが可能である。他方、サンドイッチ型電極配置においては、基板あるいは、電極面に対して水平に配向させることが可能である。本発明においては、このような「好適な分子配向」の実現により、電流注入を顕著に促進でき、かつ、高い伝導を実現できる。分子配向を前述のごとく都合よく制御するために、電荷輸送能を有する分子配向性分子の活用が有効である。分子に分子配向性を与えるためには、分子に、棒状、または、円盤状の幾何学的な異方性を付与すればよい。それらの分子に側鎖を導入すれば、その異方性が増大し、分子配向性を冗長することができる。電荷輸送性能を有する、棒状、または,円盤状の分子にOH基をもつ側鎖を少なくとも一つもたせた物質、さらに、好適には、電荷輸送性能を有する、棒状、または、円盤状の分子に側鎖を導入した構造として、その側鎖を少なくとも一つOH基を持つ側鎖で置換した構造をもつ物質を用いることが更に有効である。本発明は、例えば、以下の態様を含むことができる。結晶相から昇温させた際に、前記「N相、SmA相およびSmC相以外の相」が、結晶相に隣接して現れる[7]または[8]に記載の有機半導体材料。分子の電荷輸送性分子ユニットAが該電極表面に水平配向することである[1]に記載の有機半導体材料。本発明によれば、電荷輸送部位を有する有機分子に、OH基を有する側鎖を少なくとも一つ置換した有機分子を用いて、プレーナー型、あるいは、サンドイッチ型の電極配置に対し、電荷輸送を損なわない方向に分子を配向させることにより、105〜106V/cm領域の電界において、10−5A/cm2以上の高い電流密度を実現できる。本発明において、特に、分子配向を容易に制御可能な分子配向性分子を電荷輸送部位を有する分子として活用すれば、好適な相(例えば、その液晶相、あるいは、その結晶相)において、104V/cm以上の電界下で、電極から電荷注入を顕著に促進する効果を得ることができる。【図1】6OBP6ジオールの、電流−電圧特性に与える電極の効果の一例を示すグラフである。【図2】6O−BP−O6ジオールの電流−電圧特性に与える膜厚の効果の一例を示すグラフである(結晶相30°C)。【図3】6OBP6ジオールの電流−電圧特性に与える膜厚の効果の一例を示すグラフである(液晶相160°C)。【図4】6OBP6ジオールの電流−電圧特性に与える配向膜PIの影響lの一例を示すグラフである(液晶相160°C)。【図5】TPD:6O−BP−O6ジオール混合系の電流−電圧特性の一例を示すグラフである(結晶相30°C)。【図6】8−TTP−8:6O−BP−O6ジオール(10.1モル%)混合系の電流−電圧特性の一例を示すグラフである(結晶相30°C、液晶相80°C)。